(57)【特許請求の範囲】
【請求項１】
ゴム又は熱可塑性エラストマーで形成された内管と、該内管の外周面に１層以上の補強繊維で編組されてなる補強層と、該補強層を被覆する外面層とを有する耐候性柔軟ホースであって、
前記外面層が、スチレン系熱可塑性エラストマー組成物で形成され、
前記スチレン系熱可塑性エラストマー組成物が、ソフトセグメントとして水素添加スチレンブタジエンラバーとハードセグメントとしてポリプロピレンと耐光剤とを含有し、
前記水素添加スチレンブタジエンラバー及びポリプロピレンの総量における水素添加スチレンブタジエンラバーとポリプロピレンとの混合割合が、質量比で水素添加スチレンブタジエンラバー：ポリプロピレン＝６０〜８０：２０〜４０であり、耐光剤の配合量がスチレン系熱可塑性エラストマー組成物全体に対し０．５質量％〜４質量％であることを特徴とする耐候性柔軟ホース。
【請求項２】
水素添加スチレンブタジエンラバー及びポリプロピレンの総量における水素添加スチレンブタジエンラバーとポリプロピレンとの混合割合が、質量比で水素添加スチレンブタジエンラバー：ポリプロピレン＝６５〜７５：２５〜３５である請求項１記載の耐候性柔軟ホース。
【請求項３】
給水給湯用配管として用いられる請求項１から２のいずれかに記載の耐候性柔軟ホース。
【発明の詳細な説明】
【０００１】
【発明の属する技術分野】
本発明は、柔軟性及び耐候性を兼ね備えたスチレン系熱可塑性エラストマー組成物及び耐候性柔軟ホースに関し、特に日光のあたるシステムキッチン、洗面化粧台、トイレ、先浄便座、暖房用の貯水タンク等の給水給湯用配管として好適なスチレン系熱可塑性エラストマー組成物及び耐候性柔軟ホースに関する。
【０００２】
【従来の技術】
従来、システムキッチン、洗面化粧台、トイレ用貯水タンク、暖房用貯水タンク、その他給水・給湯設備等における熱水用乃至水道水用の給水配管、中でも特に配管誤差等の影響がでやすい蛇口等の給水機器と配管との最終連結部分には、銅パイプやステンレス製の蛇腹管が広く一般に使用されてきている。
【０００３】
しかしながら、これらの配管の場合、可撓性に乏しく、配管施工性に劣るという問題があり、このことが、洗面台や流台等の設置時の配管工事の施工性を悪くしている。
【０００４】
このため、近時、配管施工性を向上させる目的で、ゴム又は熱可塑性エラストマーによる弾性の内管上に、ステンレス線等による補強層を設け、この補強層に各種熱可塑性エラストマー等による外面層で被覆した可撓性ホースが提案されている。ところが、この可撓性ホースの場合、耐候性に劣り、日光のあたるシステムキッチン、洗面化粧台、トイレ等で使用すると亀裂が入り、その結果、前記可撓性ホースの耐久性・耐圧性が悪化し、腐蝕破裂等が生ずる危険があるという問題がある。
【０００５】
【発明が解決しようとする課題】
本発明は、前記従来における諸問題を解決し、以下の目的を達成することを課題とする。
即ち、本発明は、柔軟性及び耐候性を兼ね備え、特に日光のあたるシステムキッチン、洗面化粧台、トイレ、先浄便座、暖房用の貯水タンク等の給水給湯用配管として好適なスチレン系熱可塑性エラストマー組成物及び耐候性柔軟ホースを提供することを目的とする。
【０００６】
【課題を解決するための手段】
本発明は、前記課題を解決するため、下記のスチレン系熱可塑性エラストマー組成物及び耐候性柔軟ホースを提供する。
【０００７】
請求項１の発明は、ソフトセグメントとしてスチレン・ビニル−イソプレン・トリブロック共重合体のビニル−イソプレン相の水素添加物（以下、水添加スチレンブタジエンラバーと略記する）とハードセグメントとしてポリプロピレンとを含むスチレン系熱可塑性エラストマーと、耐光剤とを含有するスチレン系熱可塑性エラストマー組成物であって、
前記スチレン系熱可塑性エラストマーにおける水添加スチレンブタジエンラバーとポリプロピレンとの混合割合が、質量比で水添加スチレンブタジエンラバー：ポリプロピレン＝６０〜８０：２０〜４０であることを特徴とするスチレン系熱可塑性エラストマー組成物である。
【０００８】
請求項２の発明は、スチレン系熱可塑性エラストマーにおける水添加スチレンブタジエンラバーとポリプロピレンとの混合割合が、質量比で水添加スチレンブタジエンラバー：ポリプロピレン＝６５〜７５：２５〜３５である請求項１記載のスチレン系熱可塑性エラストマー組成物である。
【０００９】
請求項３の発明は、耐光剤の配合量がスチレン系熱可塑性エラストマー組成物全体に対し０．５〜４質量％である請求項１又は２記載のスチレン系熱可塑性エラストマー組成物である。
【００１０】
請求項４の発明は、ゴム又は熱可塑性エラストマーで形成された内管と、該内管の外周面に１層以上の補強繊維で編組されてなる補強層と、該補強層を被覆する外面層とを有する耐候性柔軟ホースにおいて、
前記外面層が、請求項１乃至３のいずれか１項記載のスチレン系熱可塑性エラストマー組成物で形成されたことを特徴とする耐候性柔軟ホースである。
【００１１】
請求項５の発明は、システムキッチン、洗面化粧台、トイレ、先浄便座、暖房用の貯水タンク等の給水給湯用配管として用いられる請求項１乃至４のいずれか１項記載の耐候性柔軟ホースである。
【００１２】
本発明によれば、ソフトセグメントとしてスチレン・ビニル−イソプレン・トリブロック共重合体のビニル−イソプレン相の水素添加物（以下、水添加スチレンブタジエンラバーと略記する）とハードセグメントとしてポリプロピレンとを含むスチレン系熱可塑性エラストマーと、耐光剤とを含有するスチレン系熱可塑性エラストマー組成物を、内管と補強層と外面層とを有するホースの外面層に用いることにより、優れた柔軟性と耐候性が付与され、特に日光のあたるシステムキッチン、洗面化粧台、トイレ、先浄便座、暖房用の貯水タンク等の給水給湯用配管として好適に使用できるものである。
【００１３】
【発明の実施の形態】
以下、本発明について更に詳しく説明する。
〔スチレン系熱可塑性エラストマー組成物〕
本発明のスチレン系熱可塑性エラストマー組成物は、ソフトセグメントとしてスチレン・ビニル−イソプレン・トリブロック共重合体のビニル−イソプレン相の水素添加物（以下、水添加スチレンブタジエンラバーと略記する）とハードセグメントとしてポリプロピレンとを含むものである。
【００１４】
前記スチレン系熱可塑性エラストマーにおける水添加スチレンブタジエンラバーとポリプロピレンとの混合割合は、質量比で水添加スチレンブタジエンラバー：ポリプロピレン＝６０〜８０：２０〜４０であり、好ましくは水添加スチレンブタジエンラバー：ポリプロピレン＝６５〜７５：２５〜３５、最も好ましくは水添加スチレンブタジエンラバー：ポリプロピレン＝７０：３０である。
前記水添加スチレンブタジエンラバーとポリプロピレンとの混合割合において、水添加スチレンブタジエンラバーが６０質量％未満となると柔軟性が損なわれてしまう。一方、８０質量％を超えるとコストアップを招くことになる。
【００１５】
このような水添加スチレンブタジエンラバーとしては、市販品を用いることができ、例えば、ダイナロン１３２０Ｐ、ダイナロン２３２４Ｐなどが好適である。
【００１６】
前記耐光剤としては、耐光性を付与し、耐候性を向上させることができるものであれば特に制限されないが、例えば、ＵＶＡ（チヌビン３２６）、ＨＡＳ（ＬＡ５２）などが挙げられる。
【００１７】
この耐光剤の配合量は、スチレン系熱可塑性エラストマー組成物全体に対し好ましくは０．５〜４質量％、より好ましくは０．５〜２質量％、最も好ましくは１質量％である。
耐光剤の配合量が０．５質量％未満では、耐候性向上効果が十分発揮されない場合がある一方、４質量％を超えるとコストアップを招いてしまうおそれがある。
【００１８】
なお、本発明のスチレン系熱可塑性エラストマー組成物には、上記水添加スチレンブタジエンラバー及び耐光剤以外にも、本発明の目的を損なわない範囲で、必要に応じて老化防止剤、酸化劣化剤等の添加剤を配合することができる。
【００１９】
〔柔軟性耐候性ホース〕
本発明の柔軟性耐候性ホースは、一例として図１に示したように、ゴム又は熱可塑性エラストマーで形成された内管２と、該内管の外周面に１層以上の補強繊維（ステンレスワイヤー又は補強糸（ポリエステル糸など））で編組された補強層３と、該補強層を被覆する外面層４とを有する。
【００２０】
前記内管の材料としては、弾性を有する限り特に制限はなく、目的に応じて適宜選択することができるが、高分子ポリマーが好ましい。
前記高分子ポリマーとしては、例えば、ゴム、熱可塑性樹脂、などが挙げられるが、これらの中でもゴムが好ましい。
前記材料は、１種単独で使用してもよいし、２種以上を併用してもよい。
前記内管の厚みとしては、特に制限はなく、目的に応じて適宜選択することができる。
【００２１】
前記内管を形成する方法としては、特に制限はなく、公知の方法を採用することができ、例えば、押出成形機等を用いて所望の肉厚の内管を被覆形成する方法、などが挙げられる。
【００２２】
前記内管上に補強繊維を編組して補強層を形成する。この補強繊維としては、特に制限はなく、目的に応じて適宜選択することができるが、例えば、鉄、銅、アルミニウム等の金属単体、ステンレススチール等の合金、ポリエステル糸等の補強糸などが挙げられる。これらは、１種単独で使用してもよいし、２種以上を併用してもよい。
【００２３】
前記補強繊維の径としては、特に制限はなく、目的に応じて適宜選択することができるが、細径であることが好ましく、具体的には、０．２〜０．８ｍｍ程度が好ましい。
前記径が、０．２ｍｍ未満であると、前記内管に編組する際に該補強繊維が該内管に食い込み易くなり、また、編組の際の多大な張力により該補強繊維自体が破断してしまうことがあり、０．８ｍｍを超えると、前記内管に編組するのが困難になることがある。
【００２４】
前記接着層の材料としては、特に制限はなく、前記内管の材料の種類、前記補強繊維の材料の種類等に応じて適宜選択することができるが、例えば、ゴム、熱可塑性樹脂などが好適に挙げられ、前記熱可塑性樹脂としては、例えば、塩化ビニル系樹脂、ウレタン系樹脂、オレフィン系樹脂などが挙げられる。前記材料は、１種単独で使用してもよいし、２種以上を併用してもよい。
前記接着層の厚みとしては、特に制限はなく、目的に応じて適宜選択することができる。
【００２５】
前記接着層を設ける方法としては、特に制限はなく、公知の方法を採用することができ、例えば、約０．３〜０．５ｍｍの薄肉シート状にした前記材料を巻回等することにより該接着層を設ける方法、などが挙げられる。
【００２６】
なお、得られた補強層は、補強繊維に付着した結露乃至水分を短時間で確実に気化除去する目的で高周波照射が施されることが好ましい。
【００２７】
次に、補強層を被覆する外面層を形成する。この場合、外面層を前記本発明のスチレン系熱可塑性エラストマー組成物にて形成する。
【００２８】
前記外面層を形成する方法としては、特に制限はなく、公知の方法を採用することができる。例えば、公知の押出成形機を用いて、前記補強層上に被覆することができる。
前記外面層の厚みとしては、特に制限はなく、目的に応じて適宜選択することができるが、０．１〜２．０ｍｍ、好ましくは０．３〜１．５ｍｍである。
【００２９】
得られる本発明のホースは、サイズに応じて異なり一概には規定することができないが、Ｒ＝３０時の曲げ力が６．８Ｎ以下、特に５．０〜６．５Ｎであると共に、耐候性に優れた高品質なものである。
【００３０】
本発明の耐候性柔軟ホースは、各種分野において使用することができるが、特に日光のあたるシステムキッチン、洗面化粧台、トイレ、先浄便座、暖房用の貯水タンク等の給水給湯用配管として好適に用いられるものである。
【００３１】
以上、本発明について詳細に説明したが、本発明は上記実施の形態に限定されず、本発明の要旨を逸脱しない範囲で種々変更しても差支えない。
【００３２】
【実施例】
以下、実施例及び比較例を示し、本発明について更に具体的に説明するが、本発明は下記実施例に何ら限定されるものではない。
【００３３】
〔実施例１〜３，比較例１，２〕
常法によりゴム製（又は熱可塑性エラストマー製）内管（外径＝１３．０ｍｍ、厚み＝１．４ｍｍ）の外周面に補強繊維（ステンレスワイヤー製、径＝０．３ｍｍ）を編組してなる複合体に押出成形機を用いて、表１に示す配合組成の外面層組成物を押出してφ８ｍｍのホースを作製した。
【００３４】
得られた各ホースについて下記方法により、柔軟性を評価した。結果を表１に示す。
<柔軟性評価>
各ホースのＲ＝３０時の曲げ力をＲ３０の円筒に巻きつけた際の反力を測定した。なお、曲げ力が小さいほど柔軟であることを示す。
【００３５】
【表１】
0005189235.tif 000002
＊水添加スチレンブタジエンラバー（ダイナロン２３２４Ｐ）
＊耐光剤（ＵＶＡ（チヌビン３２６））
【００３６】
〔実施例４〜７，比較例３〕
常法によりゴム製（又は熱可塑性エラストマー製）内管（外径＝１３．０ｍｍ、厚み＝１．４ｍｍ）の外周面に補強繊維（ステンレスワイヤー製、径＝０．３ｍｍ）を編組してなる複合体に押出成形機を用いて、表２に示す配合組成の外面層組成物を押出してφ８ｍｍのホースを作製した。
【００３７】
得られた各ホースについて、下記方法により耐候性を評価した。結果を表２に示す。
<耐候性評価>
各ホースについてサンシャインウエザーメーターを用い、雰囲気温度６３℃で１８０時間、２００時間、３００時間それぞれ放置した後のクラック発生の有無を測定した。
【００３８】
【表２】
0005189235.tif 000003
＊水添加スチレンブタジエンラバー（ダイナロン２３２４Ｐ）
＊耐光剤（ＵＶＡ（チヌビン３２６））
【００３９】
表１，２の結果から、スチレン系熱可塑性エラストマーにおける水添加スチレンブタジエンラバーとポリプロピレンとの混合割合が、質量比で水添加スチレンブタジエンラバー：ポリプロピレン＝６０〜８０：２０〜４０であり、かつ耐光剤をスチレン系熱可塑性エラストマー組成物全体に対し０．５〜４．０質量％配合した本発明に係る実施例１〜７のホースは、柔軟性及び耐候性を兼ね備えていることが認められる。
【００４０】
【発明の効果】
本発明によれば、前記従来における諸問題を解決し、柔軟性及び耐候性を兼ね備えた、特に日光のあたるシステムキッチン、洗面化粧台、トイレ、先浄便座、暖房用の貯水タンク等の給水給湯用配管に好適なスチレン系熱可塑性エラストマー組成物及び耐候性柔軟ホースを得ることができる。
【図面の簡単な説明】
【図１】本発明のホースの一例を示す概略断面図である。
【符号の説明】
１  ホース
２  内管
３  補強層
４  外面層
【図１】
0005189235.tif 000004